(57)【要約】【課題】配管、配線への装着作業、および建設に係る埋設工事において使用することのできるスリーブであって、配管、配線およびその内部の保護に優れ、かつ装着作業、埋設施工時のシールエッジ裂けや穴あきが起こりにくく、スリーブ自身を含めた経時劣化も少ない、プラスチックフィルムを基材とする積層体からなるスリーブを提供することを課題とする。【解決手段】プラスチックフィルムを用いた積層体からなるスリーブであって、積層体のスリーブ内側から順に、シーラント層、無機化合物からなるガスバリア層、および延伸フィルムからなる耐突き刺し層を有する、スリーブである。【選択図】図１
2019065912.tif 000002
【特許請求の範囲】
【請求項１】
プラスチックフィルムを用いた積層体からなるスリーブであって、
該積層体のスリーブ内側から順に、シーラント層、延伸ポリアミドフィルム層、無機化合物を表面に設けてなるガスバリアフィルム層、延伸ポリエチレンテレフタレートフィルム層からなるスリーブ。
【請求項２】
前記ガスバリアフィルム層が、プラスチックフィルムに、無機化合物の蒸着層を設けてなるガスバリアフィルムであることを特徴とする、請求項１に記載のスリーブ。
【請求項３】
前記シーラント層に隣接して前記延伸ポリアミドフィルム層が設けられていることを特徴とする、請求項１または請求項２に記載のスリーブ。
【発明の詳細な説明】
【技術分野】
【０００１】
本発明は、スリーブに関するものである。特に建設の分野において、配管や配線を保護するためのスリーブにおいて、配管、配線の周囲を覆って埋設可能な積層体からなるスリーブに関するものである。
【背景技術】
【０００２】
建設の分野におけるスリーブは、配管においては鋳鉄管、あるいは塩化ビニル、ポリエチレンなどを材料としたプラスチック管などが使用されている。
【０００３】
たとえば鋳鉄管の場合には、たとえば周囲の水分や酸素によるさびが発生し、腐食が進行するおそれがある。またプラスチック管の場合には、たとえば地中の溶剤などが浸透し、内部へ移行するおそれがある。
【０００４】
このような課題に対応するために、特許文献１には、プラスチックフィルムの積層体を用いるスリーブの提案がなされているが、この場合においても配線、配管への装着作業あるいは埋設の施工において、引っ張られたりしてシールエッジ裂けが発生し、穴あきが発生するおそれがあった。
【先行技術文献】
【特許文献】
【０００５】
【特許文献１】特開２００１−２０８２８６号公報
【発明の概要】
【発明が解決しようとする課題】
【０００６】
本発明は、このような状況に鑑みてなされたスリーブに関するものであり、配管、配線への装着作業、および建設に係る埋設工事において使用することのできるスリーブであって、配管、配線およびその内部の保護に優れ、かつ装着作業、埋設施工時のシールエッジ裂けや穴あきが起こりにくく、スリーブ自身を含めた経時劣化も少ない、プラスチックフィルムを基材とする積層体からなるスリーブを提供することを課題とする。
【課題を解決するための手段】
【０００７】
上記の課題を解決するための手段として、請求項１に記載の発明は、
プラスチックフィルムを用いた積層体からなるスリーブであって、
該積層体のスリーブ内側から順に、シーラント層、延伸ポリアミドフィルム層、無機化合物を表面に設けてなるガスバリアフィルム層、延伸ポリエチレンテレフタレートフィルム層からなるスリーブである。
【０００８】
また、請求項２に記載の発明は、
前記ガスバリアフィルム層が、プラスチックフィルムに、無機化合物の蒸着層を設けてなるガスバリアフィルムであることを特徴とする、請求項１に記載のスリーブである。
【０００９】
また、請求項３に記載の発明は、
前記シーラント層に隣接して前記延伸ポリアミドフィルム層が設けられていることを特徴とする、請求項１または請求項２に記載のスリーブである。
【発明の効果】
【００１０】
本発明によれば、配管、配線への装着作業、および建設に係る埋設工事において使用す
ることのできるスリーブであって、配管、配線およびその内部の保護に優れ、かつ装着作業、埋設施工時のシールエッジ裂けや穴あきが起こりにくく、スリーブ自身を含めた経時劣化も少ない、プラスチックフィルムを基材とする積層体からなるスリーブを提供することが可能である。
【００１１】
すなわち、シーラント層に隣接して、延伸ポリアミドフィルム層を配置し、スリーブの最外層に延伸ポリエチレンテレフタレートフィルム層を配置することによって、シール強度の向上、安定を図ることが可能であり、また装着作業、施工時のシールエッジ裂け、穴あきのおそれが小さくなる効果を有する。
【００１２】
特に請求項２に記載の発明によれば、配管、配線への装着作業、および建設に係る埋設工事において使用することのできるスリーブであって、配管、配線およびその内部の保護により優れ、かつ装着作業、埋設施工時のシールエッジ裂けや穴あきが起こりにくく、スリーブ自身を含めた経時劣化もより少ない、プラスチックフィルムを基材とする積層体からなるスリーブを提供することが可能である。
【００１３】
すなわち、ガスバリアフィルムとして、プラスチックフィルムに無機化合物の蒸着層を設けてなるガスバリアフィルムを用いることによって、スリーブ自身を水分や酸素の影響から守り、スリーブ内部全体の保護、経時劣化の防止により優れたスリーブとすることができる。
【図面の簡単な説明】
【００１４】
【図１】図１は、本発明に係るスリーブの一実施態様を説明するための、部分断面模式図である。
【発明を実施するための形態】
【００１５】
以下、本発明について図１を参照しながら、更に詳しい説明を加える。ただし本発明は、ここに示す例にのみ限定されるものではない。本発明は、請求項によって限定されるものである。
【００１６】
図１は、本発明に係るスリーブの一実施態様を説明するための、部分断面模式図である。
【００１７】
本発明によるスリーブを構成する積層体（１０）は、プラスチックフィルムを用いた積層体からなるスリーブである。図１に示す例においては、積層体（１０）はスリーブ内側となる側から順に、シーラント層（１）、延伸ポリアミドフィルム層（２）、無機化合物を表面に設けてなるガスバリアフィルム層（３）、延伸ポリエチレンテレフタレートフィルム層（４）からなる。
【００１８】
シーラント層（１）に隣接して、延伸ポリアミドフィルム層（２）を配置し、スリーブの最外層に延伸ポリエチレンテレフタレートフィルム層（４）を配置することによって、シール強度の向上、安定を図ることが可能であり、また装着作業、施工時のシールエッジ裂け、穴あきのおそれが小さくなる効果を有する。特に、シーラント層（１）に延伸ポリアミドフィルムが隣接していることにより、作業者がスリーブに配管や配線を通すときにシール部分に負荷がかかっても剥離することなく、作業者の取り扱いによるバラツキがすくなく、作業性の良いスリーブとなる。
【００１９】
ガスバリアフィルム層（３）は、プラスチックフィルムに、無機化合物の蒸着層を設けてなるガスバリアフィルムとすることができる。
【００２０】
ガスバリアフィルムとして、プラスチックフィルムに無機化合物の蒸着層を設けてなるガスバリアフィルムを用いることによって、スリーブ自身を水分や酸素の影響から守り、スリーブ内部全体の保護、経時劣化の防止により優れたスリーブとすることができる。
【００２１】
以下、本発明によるスリーブを構成する積層体（１０）を構成する各層について、さらに詳細な説明を加える。
【００２２】
（シーラント層）
スリーブを構成する積層体（１０）のシーラント層（１）は、２枚のプラスチックフィルムをシーラント層同士が対向するように重ねて、加熱、加圧してヒートシールすることによって互いを接着させ、配管や配線の外側の管状のスリーブを形成することを可能にする。
【００２３】
シーラント層（１）の材質としては、埋設管のスリーブのシーラント層として、長期間にわたるシール性の観点から直鎖状低密度ポリエチレン樹脂（ＬＬＤＰＥ）が好適に使用可能であるが、ほかにもポリオレフィン系樹脂が一般的に使用可能である。
【００２４】
具体的には、たとえば低密度ポリエチレン樹脂（ＬＤＰＥ）、中密度ポリエチレン樹脂（ＭＤＰＥ）、エチレン−酢酸ビニル共重合体（ＥＶＡ）、エチレン−αオレフィン共重合体、エチレン−メタアクリル酸樹脂共重合体などのエチレン系樹脂を使用することができる。
【００２５】
また、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００２６】
シーラント層（１）の形成には、押出機などを用いて溶融した樹脂を製膜して、積層体（１０）上に層形成することができる。あるいは、あらかじめフィルムの状態に製膜してある材料を、ラミネートによって積層することによって、積層体（１０）の表面にシーラント層（１）を形成することも可能である。
【００２７】
（延伸ポリアミドフィルム層）
本発明において、延伸ポリアミドフィルム層（２）が、シーラント層（１）のスリーブ外側に接して設けられる。延伸ポリアミドフィルムは、耐突き刺しや耐引き裂きなどの機械的強度において優れるために、スリーブを形成するためのシール部の強度を安定させ、向上させることに効果的である。
【００２８】
したがって、延伸ポリアミドフィルム層をシーラント層に隣接して設けることで、スリーブに配管や配線を通す装着作業を行なう際に、シール部への負荷が大きくなっても、穴あきや破れが発生することを防止することができる。
【００２９】
（ガスバリアフィルム層）
建設に係る施工において、スリーブを埋設する場合に、スリーブを水分や酸素の影響から守り、内部の保護をより優れたものにすることを目的として、本発明においてはスリーブを構成する積層体（１０）中、延伸ポリアミドフィルム層（２）の外側に接してガスバリアフィルム層（３）を設ける。
【００３０】
水分や酸素の影響から守り、内部の保護をより優れたものにすることのためには、ガスバリア層を設ける方法がある。ガスバリア性能を有する層として、本発明においてはプラ
スチックフィルムに無機化合物の蒸着層を設けてなる、ガスバリアフィルム層（３）を設ける。
【００３１】
ガスバリア性を有する層として、アルミニウムなどの金属箔を用いることは可能ではあるが、ガスバリア性能はあるものの、水分などの影響を受けやすく、本発明においては合目的であるとはいえない。
【００３２】
ガスバリアフィルムの場合には、用いられるプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００３３】
特にポリプロピレン、ポリエチレンテレフタレートをプラスチックフィルム基材とする場合は、フィルム強度と価格においてより好ましい。
【００３４】
ガスバリアフィルムの場合、ガスバリア層は無機化合物の蒸着層、コーティング層で構成することができ、プラスチックフィルムにアンカーコートを設けた後、蒸着層、コーティング層を順次設ける。
【００３５】
ガスバリアフィルムのアンカーコート層には、例えばウレタンアクリレートを用いることができる。アンカーコート層の形成には、樹脂を溶媒に溶解した塗料をグラビアコーティングなど印刷手法を応用したコーティング方法を用いるほか、一般に知られているコーティング方法を用いて塗膜を形成することができる。
【００３６】
蒸着層を形成する方法としては，ＳｉＯやＡｌＯなどの無機化合物を真空蒸着法を用いて、アンカーコート層を設けたプラスチックフィルム上にコーティングし、真空蒸着法による無機化合物層を形成することができる。ちなみに蒸着層の厚みは１５ｎｍ〜３０ｎｍが良い。
【００３７】
コーティング層を形成する方法としては、水溶性高分子と、（ａ）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層を形成しコーティング層とすることができる。
【００３８】
このときコーティング剤にはシランモノマーを添加しておくことによってアンカーコート層との密着の向上を図ることができる。
【００３９】
無機化合物層は真空蒸着法による塗膜のみでもガスバリア性を有するが、コーティング法による無機化合物層であるコーティング層を真空蒸着法による無機化合物層である蒸着層に重ねて形成し、ガスバリア層とすることができる。
【００４０】
これら２層の複合により、真空蒸着法による無機化合物層とコーティング法による無機化合物層との界面に両層の反応層を生じるか、或いはコーティング法による無機化合物層が真空蒸着法による無機化合物層に生じるピンホール、クラック、粒界などの欠陥あるいは微細孔を充填、補強することで、緻密構造が形成される。
【００４１】
そのため、ガスバリアフィルムとしてより高いガスバリア性、耐湿性、耐水性を実現するとともに、外力による変形に耐えられる可撓性を有するため、スリーブを構成する材料
としての適性も具備することができる。
【００４２】
またガスバリア層として、たとえばＳｉＯを用いる場合にはその被膜は透明であるために、積層体を構成するその他の層が透明であれば、内部をスリーブの外側から目で見ることが可能である。
【００４３】
延伸ポリアミドフィルム層（２）より外側にガスバリアフィルム層（３）を配置することによって、スリーブへの外部環境からの水蒸気などの透過を防止することができ、すなわち延伸ポリアミドフィルム層（２）への影響を防止することができるため、長期間の埋設などにおいても延伸ポリアミドフィルムの経時劣化は少なくすることができるので、シール強度を維持することができる。
【００４４】
（延伸ポリエチレンテレフタレートフィルム層）
建設に係る施工において、スリーブを埋設する場合に、スリーブを鋭利な砂利などによる穴あきなどから守り、スリーブを構成する積層体（１０）自体の保護をより優れたものにすることを目的として、本発明においては、スリーブを構成する積層体（１０）中に、延伸ポリエチレンテレフタレートフィルム層（４）を設ける。
【００４５】
図１に示す例のように、延伸ポリエチレンテレフタレートフィルム層（４）をスリーブの外側になる側の表面に設けることによって、耐突き刺し性など、ガスバリアフィルム層（３）を含むスリーブ全体を、スリーブ埋設に伴なう外部からの、たとえば鋭利な砂利などとの接触による破れや穴あき、また経時による劣化から保護することができる。
【００４６】
前述のように、本発明によるスリーブは、建設に係る埋設工事において使用することのできる、配管、配線およびその内部の保護に優れ、かつ埋設施工時のシールエッジ裂けが起こりにくい、プラスチックフィルムを用いた積層体からなる、スリーブである。
【００４７】
したがって、図１に示す例のように、最表面に延伸ポリエチレンテレフタレートフィルム層（４）、以下ガスバリアフィルム層（３）、延伸ポリアミドフィルム層（２）、シーラント層（１）を順次配置する構成とすることによって、作業者がスリーブに配管や配線を通すときにシール部分に負荷がかかっても剥離することがなく、作業者の取り扱い寄るバラツキがすくなく、作業性の良いスリーブとなる。
【００４８】
本発明のスリーブの用途として、たとえばガス管、電線、電話線、光ファイバー、オイル管、石油管、パイプラインなどの埋設に用いることができる。
【００４９】
このように、本発明によれば、配管、配線への装着作業、および建設に係る埋設工事において使用することのできるスリーブであって、配管、配線およびその内部の保護に優れ、かつ装着作業、埋設施工時のシールエッジ裂けや穴あきが起こりにくく、スリーブ自身を含めた経時劣化も少ない、プラスチックフィルムを基材とする積層体からなるスリーブを提供することが可能である。
【符号の説明】
【００５０】
１・・・シーラント層
２・・・延伸ポリアミドフィルム層
３・・・ガスバリアフィルム層
４・・・延伸ポリエチレンテレフタレートフィルム層
１０・・・積層体
【図１】
2019065912.tif 000003